СПОСОБ ПОЛУЧЕНИЯ ВОДНЫХ ДИСПЕРСИЙ

1. Способ получения водной дисперсии полимерных частиц посредством радикальной водоэмульсионной полимеризации, включающий следующие стадии:
получение водной дисперсии затравочного полимера посредством радикальной водоэмульсионной полимеризации водной эмульсии мономеров, содержащей:
от 25,0 до 99,9% мас. по меньшей мере одного неионного моноэтиленненасыщенного мономера M1, имеющего растворимость в воде ≤ 50 г/л при 20°C, в пересчете на общую массу мономеров, использованных на стадии i), и полиалкиленоксид-содержащего вещества,
от 0 до 15,0% мас. одного или нескольких моноэтиленненасыщенных мономеров M2, выбранных из мономеров M2a, имеющих по меньшей мере одну анионную или анионогенную группу, и нейтральных мономеров M2b, имеющих растворимость в воде > 50 г/л при 20°C, и их смесей, в пересчете на общую массу мономеров, использованных на стадии i), и полиалкиленоксид-содержащего вещества и
от 0,1 до 60,0% мас. по меньшей мере одного полиалкиленоксид-содержащего вещества, в пересчете на общую массу мономеров, использованных на стадии i), и полиалкиленоксид-содержащего вещества;
получение водной дисперсии набухающей затравки посредством радикальной водоэмульсионной полимеризации водной суспо-эмульсии, содержащей:
от 5 до 99,9% мас. по меньшей мере одного неионного моноэтиленненасыщенного мономера M3, имеющего растворимость в воде ≤ 50 г/л при 20°C в пересчете на общую массу мономеров, использованных на стадии ii), и затравочного полимера со стадии i),
от 0 до 75,0% мас. одного или нескольких моноэтиленненасыщенных мономеров M4, выбранных из мономеров M4a, имеющих по меньшей мере одну анионную или анионогенную группу, и нейтральных мономеров M4b, имеющих растворимость в воде > 50 г/л при 20°C, и их смесей, в пересчете на общую массу мономеров, использованных на стадии ii), и затравочного полимера со стадии i), и
от 0,1 до 20,0% мас. полученного на стадии i) затравочного полимера, в пересчете на общую массу мономеров, использованных на стадии ii), и затравочного полимера со стадии i);
последующее образование по меньшей мере одной полимерной оболочки посредством радикальной водоэмульсионной полимеризации образующих оболочку мономеров М5 в присутствии полученной на стадии ii) набухающей затравки, с образованием водной дисперсии частиц эмульсионного полимера; и
последующая нейтрализация по меньшей мере одним основанием полученной на стадии iii) водной дисперсии до величины рН по меньшей мере 7,5.
2. Способ по п.1, причем средний по объему размер частиц затравочного полимера, определяемый гидродинамическим фракционированием, в ненабухшем состоянии находится в диапазоне от 10 до 100 нм.
3. Способ по п.1, причем средний по объему размер частиц набухающей затравки, определяемый гидродинамическим фракционированием, в ненабухшем состоянии находится в диапазоне от 50 до 300 нм.
4. Способ по п. 1, причем полиалкиленоксид-содержащее вещество выбирают из группы полисилоксан-полиалкиленоксидных сополимеров.
5. Способ по п. 4, причем полисилоксан-полиалкиленоксидные сополимеры выбирают из группы привитых полисилоксан-полиалкиленоксидных графт-сополимеров, полисилоксан-полиалкиленоксидных графт-сополимеров с α-ω-структурой или их смесей.
6. Способ по п. 4, причем полисилоксан-полиалкиленоксидные сополимеры выбирают из группы привитых полисилоксан-полиалкиленоксидных графт-сополимеров общей формулы (I):
причем
1
2
3
4
5
6
7
8
9
R, R, R, R, R, R, R, R, R независимо друг от друга означают Н или алкил, ОН, О-алкил, аллил, О-аллил, фенил или сложный алкиловый эфир;
n составляет от 0 до 1000,
m составляет от 1 до 100,
X имеет следующую структуру формулы (Ia):
(Ia),
причем
10
R означает OH, O-алкил, O-аллил, O-фенил или сложный алкиловый эфир;
11
12
13
14
15
16
R, R, R, R, R, R независимо друг от друга означают Н, алкил или фенил;
o составляет от 0 до 100;
р составляет от 1 до 100;
t составляет 0 или 2;
u составляет от 0 до 10;
v составляет от 0 до 10;
w, x, y, z независимо друг от друга одинаковые или различные и составляют от 1 до 10.
7. Способ по п. 1, причем стадию iv) проводят в присутствии по меньшей мере одного полимеризуемого пластифицирующего мономера, который затем на дальнейшей стадии v) полимеризуют посредством радикальной водоэмульсионной полимеризации при необходимости с добавлением образующих оболочку мономеров М5.
8. Способ по п.7, причем полимеризуемый пластифицирующий мономер выбирают из стирола, a-метилстирола, метил-2-трет-бутилакрилата, 2-метил-2-бутена, 2,3-диметил-2-бутена, 1,1-дифенилэтена, сложных эфиров 2-фенилакриловой кислоты, сложных эфиров атропазуровой кислоты и их смесей, предпочтительно из стирола или a-метилстирола.
9. Способ по п. 1, причем на дополнительной стадии формируют по меньшей мере одну дополнительную оболочку посредством радикальной водоэмульсионной полимеризации образующих оболочку мономеров М5 в присутствии полученных на стадии iii) частиц эмульсионного полимера.
10. Способ по п. 1, причем мономер M1 выбирают из сложных эфиров моноэтиленненасыщенных монокарбоновых кислот, имеющих 3-8 атомов углерода, с алканолами, имеющими 1-10 атомов углерода, сложных эфиров моноэтиленненасыщенных дикарбоновых кислот, имеющих 4-8 атомов углерода, с алканолами, имеющими 1-10 атомов углерода, и их смесей, в частности сложных эфиров акриловой кислоты с алканолами, имеющими 1-6 атомов углерода, сложных эфиров метакриловой кислоты с алканолами, имеющими 1-6 атомов углерода, и их смесей.
11. Способ по п. 1, причем мономер M2 выбирают из моноэтиленненасыщенных монокарбоновых кислот, имеющих 3-8 атомов углерода, их солей и ангидридов и их смесей.
12. Способ по п. 1, причем мономер M3 выбирают из сложных эфиров моноэтиленненасыщенных монокарбоновых кислот, имеющих 3-8 атомов углерода, с алканолами, имеющими 1-10 атомов углерода, сложных эфиров моноэтиленненасыщенных дикарбоновых кислот, имеющих 4-8 атомов углерода, с алканолами, имеющими 1-10 атомов углерода, и их смесей, в частности сложных эфиров акриловой кислоты с алканолами, имеющими 1-6 атомов углерода, сложных эфиров метакриловой кислоты с алканолами, имеющими 1-6 атомов углерода, и их смесей.
13. Способ по п. 1, причем мономер M4 выбирают из моноэтиленненасыщенных монокарбоновых кислот, имеющих 3-8 атомов углерода, их солей и ангидридов и их смесей.
14. Способ по п. 1, причем образующие оболочку мономеры на стадии iii) выбирают из неионных, этиленненасыщенных мономеров М5-1, имеющих растворимость в воде ≤ 50 г/л при 20°С, и их смесей с этиленненасыщенными мономерами М5-2, выбранными из мономеров M5-2a, которые имеют по меньшей мере одну анионную или анионогенную группу, и нейтральных мономеров M5-2b, которые имеют растворимость в воде > 50 г/л при 20°C, и их смесей.
15. Способ по п. 14, причем мономеры M5 включают:
от 25 до 100,0% мас. по меньшей мере одного мономера M5-1, в пересчете на общую массу мономеров M5 и
от 0 до 75,0% мас. по меньшей мере одного мономера M5-2, в пересчете на общую массу мономеров M5.
16. Способ по п. 1, причем мономер M5-1 выбирают из сложных эфиров моноэтиленненасыщенных монокарбоновых кислот, имеющих 3-8 атомов углерода, с алканолами, имеющими 1-10 атомов углерода, сложных эфиров моноэтиленненасыщенных дикарбоновых кислот, имеющих 4-8 атомов углерода, с алканолами, имеющими 1-10 атомов углерода, винилароматических соединений, сложных эфиров винилового или аллилового спирта с алифатическими монокарбоновыми кислотами, имеющими 1-10 атомов углерода, и их смесей.
17. Способ по одному из пп. 1-16, причем мономеры M5-2 выбирают из моноэтиленненасыщенных монокарбоновых кислот, имеющих 3-8 атомов углерода, их солей и ангидридов, ненасыщенных жирных кислот и их смесей.
18. Водная полимерная дисперсия, получаемая способом по одному из пп. 1-17.
19. Водная полимерная дисперсия по п. 18, отличающаяся тем, что она имеет внутреннее содержание воды от 20% до 40%, в пересчете на общее содержание воды в дисперсии.
20. Применение водной полимерной дисперсии по п. 18 или 19 в лакокрасочных материалах, покрытий для бумаги, пеноматериалах, средствах для защиты растений, косметических средствах, чернилах или термопластичных формовочных массах.
21. Применение водной полимерной дисперсии по п. 18 или 19 для повышения степени белизны в лакокрасочных материалах.
22. Лакокрасочный материал, содержащий водную полимерную дисперсию, получаемую способом по одному из пп. 1-17.